(57)【要約】【課題】  フルオロエラストマー表層のトナーリリース性を改善した、柔軟性を有し、かつトナーリリース性及びその耐久性が良好な、定着用部材を提供すること。【解決手段】  表層を少なくとも親水基がポリエチレングリコール型である非イオン性フッ素系界面活性剤を含むフルオロエラストマーとすることにより上記課題は達成される。【選択図】      図１
2005215153.tif 000002
【特許請求の範囲】
【請求項１】
電子写真画像形成装置の定着装置に用いられる定着用部材であって、その表層が少なくとも親水基がポリエチレングリコール型である非イオン性フッ素系界面活性剤を含むフルオロエラストマーからなることを特徴とする定着用部材。
【請求項２】
フルオロエラストマーが、ヨウ素又は臭素を含むフッ化ビニリデン−テトラフルオロエチレン−パーフルオロメチルビニルエーテルの三元共重合体であるフルオロポリマーを架橋したものである請求項１に記載の定着用部材。
【請求項３】
架橋がパーオキサイド処理によるものである請求項２に記載の定着用部材。
【請求項４】
非イオン性フッ素系界面活性剤の配合量がフルオロエラストマー１００質量部に対して０．０１〜１０質量部である請求項１〜３のいずれかに記載の定着用部材。
【請求項５】
定着用部材が、定着ベルト、定着ローラ、加圧ベルトあるいは加圧ローラである請求項１〜４のいずれかに記載の定着用部材
【請求項６】
請求項５の定着用部材が組み込まれてなる定着装置。
【発明の詳細な説明】
【技術分野】
【０００１】
本発明は、電子写真画像形成装置の定着装置に用いる、例えば、定着ベルト、定着ローラ、加圧ベルト、加圧ローラ等の定着用部材に関し、さらに該定着用部材を組み込んでなる電子写真画像形成装置に関する。
【背景技術】
【０００２】
電子写真画像形成装置に組み込まれる定着用部材には、トナーリリース性及び耐キズ性・耐摩耗性が要求される。
【０００３】
トナーリリース性とは、紙などの記録材上に形成されたトナー画像を熱と圧力により定着させる際に、定着用部材の表面にトナーがいかに付着しないかということである。トナーが部材表面に大量に付着すると、記録材上に形成されたトナー画像に部分的な欠けが生じたり、また付着残存トナー（オフセットトナー）が次の記録材の上に再定着されたりして、画像が悪化するという問題が生じる。
【０００４】
また、耐キズ性・耐摩耗性とは、定着用部材の主に耐久性に関するものであり、定着用部材の表面にいかにキズがつかないか、いかに摩耗しないかということである。表層表面にキズが発生すると、その部分にオフッセトトナーが付着しやすくなり、画像に悪影響を及ぼすことがある。また、表層表面が摩耗すると、同じくオフセットトナーが付着しやすくなったり、あるいは部分的に偏って摩耗した場合、光沢ムラが生じたりすることがある。
【０００５】
したがって、トナーリリース性及び耐キズ性・耐摩耗性に優れた材料で定着用部材の表層を形成することは部材の性能上重要である。
【０００６】
このような定着用部材として、円筒状支持体の外周に一層以上の層が形成され、その最表層がフッ素樹脂あるいはシリコーンゴムで形成されたものが一般的に用いられている。また一部、フルオロエラストマーを表層に用いた定着用部材も実用化されている。フッ素樹脂はトナーリリース性及び耐キズ性・耐摩耗性に優れているが、樹脂であるがゆえに材料硬度が高く、静電的に形成されたトナー画像を熱と圧力により定着させる際に、トナー粒子を必要以上に押しつぶしてしまい、高画質な画像を得にくいことがある。これに対してゴム弾性体からなる表層を用いたものは、樹脂に比べて柔軟性があり、トナー粒子を必要以上に押しつぶさず、高画質な画像を得やすいという利点があるが、フッ素樹脂に比べると表面エネルギーは高く、トナーリリース性に劣ることがある。特に、フルオロエラストマーは耐キズ性・耐摩耗性には優れているが、表面エネルギーがシリコーンゴムよりもさらに高く、トナーリリース性に難点がある。
【０００７】
フルオロエラストマーを表面ゴム層に用いた場合のトナーリリース性を改善するため、フッ素系界面活性剤の一種であるパーフルオロアルキル基を含むアクリル系ポリマー、具体的には炭素数２０以下のパーフルオロアルキル基を有するアクリレート又はメタクリレートとアルキル基、ベンジル基などの親油性基を有するアクリレート又はメタクリレートとの、平均分子量５００〜１０万、融点２００℃以下の共重合物を２０重量％以下混合したゴム組成物を用いることが既に提案されている（例えば、特許文献１参照）。
【０００８】
また、定着用部材の表面に供給するオイル量を少なくする目的で、フッ素ゴムとの混合率が０．３〜１０重量％となるようにフッ素系界面活性剤を含有した耐熱性ゴム層を周面に備え、該耐熱性フッ素ゴム層の表面に変性シリコーンオイルをＡ４用紙１枚に相当する面積あたり平均で０．０３〜５ｍｇの塗布量となるように供給する離型剤供給手段を有する定着装置が提案されている（例えば、特許文献２参照）。
【特許文献１】特公平４−７３８１号公報
【特許文献２】特開平１０−２０６９９号公報
【発明の開示】
【発明が解決しようとする課題】
【０００９】
上記従来例で用いられているフッ素系界面活性剤は、親油基としてアルキル基又はベンジル基を有しているが、これらの基はほぼ非極性であるために、表面エネルギーの高い極性を有するフルオロエラストマーとの化学的な親和性は低いと考えられ、トナーリリース性の改善効果、特にその耐久性が十分でないことがある。
【００１０】
本発明の目的は、フルオロエラストマー表層が、柔軟性を有し、かつトナーリリース性及びその耐久性が良好な、定着用部材を提供することである。
【００１１】
本発明の別の目的は、このような定着用部材を備えた定着装置を提供することである。
【課題を解決するための手段】
【００１２】
本発明の上記目的は以下により達成される。
【００１３】
（１）電子写真画像形成装置の定着装置に用いられる定着用部材であって、その表層が少なくとも親水基がポリエチレングリコール型である非イオン性フッ素系界面活性剤を含むフルオロエラストマーからなることを特徴とする。ここで用いる非イオン性フッ素系界面活性剤は、親水基として極性を有するポリエチレングリコール基を含有しており、フルオロエラストマーとの化学的親和性に優れ、トナーリリース性改善効果の持続性、耐久性に優れる。
【００１４】
（２）前記フルオロエラストマーは、ヨウ素又は臭素を含むフッ化ビニリデン−テトラフルオロエチレン−パーフルオロメチルビニルエーテルの三元共重合体であるフルオロポリマーを架橋したものである。フルオロエラストマーとして、分子内にエーテル基を有するものを用いれば、フッ素系界面活性剤のポリエチレングリコール基の部分と化学構造が類似しているために、化学的親和性により優れ、トナーリリース性改善効果の持続性にさらに優れるので望ましい。
【００１５】
（３）前記架橋は、パーオキサイド処理によるものである。パーオキサイド架橋を行ったフルオロエラストマーは、他のポリアミン架橋あるいはポリオール架橋系よりも最低限必要な配合剤の量が少なくて済み、トナーリリース性も若干ではあるが優れるので、望ましい。
【００１６】
（４）前記非イオン性フッ素系界面活性剤の配合量は、フルオロポリマー１００質量部に対して０．０１〜１０質量部である。配合量をこの範囲にすることにより、フルオロエラストマーの他の特性を大きく損なうことはなく、フッ素系界面活性剤の添加効果を発揮させることができるので、望ましい。
【００１７】
（５）定着用部材が、定着ベルト、定着ローラ、加圧ベルトあるいは加圧ローラである。
【００１８】
また、（６）この定着部材を備えてなる定着装置である。本発明の定着装置は、耐久性に優れ、かつ比較的高画質なトナー画像を得ることができる。
【発明の効果】
【００１９】
本発明の定着用部材は、少なくとも表層がフルオロエラストマーからなり、フルオロエラストマー中に非イオン性で、かつ親水基がポリエチレングリコール型のフッ素系界面活性剤が分散されているので、トナーリリース耐久性が比較的良好であり、耐キズ性・耐摩耗性にも優れている。また、該定着部材を組み込んでなる定着装置は、定着用部材がトナーリリース耐久性や耐キズ性・耐摩耗性が良好であり、高画質の画像を得ることができるので、電子写真画像形成装置に好ましく用いることができる
【発明を実施するための最良の形態】
【００２０】
フッ素系界面活性剤とは、炭化水素系界面活性剤の疎水基部分にある水素原子がフッ素原子で全部あるいは一部置換されたフッ化炭素系化合物であり、ある溶液に溶解した時にイオンになるかならないか、またイオンになる場合はそのイオンの種類によって、アニオン型、カチオン型、両性型、非イオン型に分類することができる。フッ素系界面活性剤は、炭化水素系の界面活性剤と比べて化学的安定性に優れており、優れた耐熱性、耐薬品性を示すので、高温において使用される定着用部材に適した添加剤であるといえる。この中で、アニオン型、カチオン型、両性型といったイオンになる界面活性剤は、極性を有しているが、その程度が大きすぎて、逆にフルオロエラストマーとの化学的親和性に優れていない。これらに対して、非イオン型、中でも親水基がポリエチレングリコール型のフッ素系界面活性剤は適度の極性を有しており、フルオロエラストマーとの化学的親和性に優れている。
【００２１】
従って、本発明において用いるフッ素系界面活性剤は、非イオン型で、かつ親水基がポリエチレングリコール型のものであり、下記に示す（ａ）Ｎ−ポリオキシエチレン−Ｎ−プロピルパーフルオロオクタンスルホンアミド、（ｂ）ハイドロカーボンアクリレート−パーフルオロカーボンアクリレートコポリマーなどをあげることができる。これらの耐熱温度は２００℃以上である。
【００２２】
【化１】
2005215153.tif 000003
【００２３】
表層に用いるフルオロエラストマーのポリマー種としては特に限定されるものではないが、フッ化ビニリデン−ヘキサフルオロプロピレンの二元共重合体、フッ化ビニリデン−ヘキサフルオロプロピレン−テトラフルオロエチレンの三元共重合体、フッ化ビニリデン−テトラフルオロエチレン−パーフルオロメチルビニルエーテルの三元共重合体などをあげることができる。中でも分子内にエーテル基を有するフッ化ビニリデン−テトラフルオロエチレン−パーフルオロメチルビニルエーテルの三元共重合体が、ポリエチレングリコール型のフッ素系界面活性剤と化学構造の類似しているエーテル基の部分を有し、親和性に優れるため、より望ましい。
【００２４】
フルオロポリマーのモノマー組成比としては、架橋後にゴム状になるために少なくとも室温（２５℃）で結晶ではなく非晶質のポリマーとなる範囲内であればよい。ただし、架橋後ゴム状になればポリマーは室温で一部結晶化していてもよい。このような範囲はポリマーによって異なるが、例えば、フッ化ビニリデン−テトラフルオロエチレン−パーフルオロメチルビニルエーテルの三元共重合体の場合、パーフルオロメチルビニルエーテル成分が全体の１０〜５０モル％であり、かつフッ化ビニリデン成分：テトラフルオロエチレン成分＝９０：１０〜４０：６０（モル比）である。また、後述するパーオキサイド架橋を行うには、フルオロポリマーの分子鎖末端または側鎖に架橋反応部位としてヨウ素および／または臭素を導入したフルオロポリマーであることが望ましい。架橋は、これらヨウ素および／または臭素のラジカルによる引き抜き反応により行われる。
【００２５】
また、フルオロエラストマーの架橋系としては、ポリアミン架橋系、ポリオール架橋系、パーオキサイド架橋系などがあり、それぞれ架橋させるために最低限必要な配合剤の他に、カーボンブラック等の補強性配合剤なども添加されることがある。これらの架橋系のうち、いずれの架橋系を用いてもよいが、パーオキサイド架橋は、他のポリアミン架橋あるいはポリオール架橋を行ったものよりも、得られるエラストマーの耐久性が高くなり、また架橋に必要な配合剤の量も少なくて済み、得られるエラストマーのトナーリリース性が優れるので、より望ましい。パーオキサイド架橋に必要な配合剤としては、架橋剤として２，５−ジメチル−２，５−ジ（ｔ−ブチルパーオキシ）ヘキサン、ベンゾイルパーオキサイドなどの有機過酸化物と、トリアリルイソシアヌレートなどの架橋助剤があり、これらの配合量としては、フルオロポリマー１００質量部に対し、通常架橋剤が０．５〜５質量部程度、架橋助剤が２〜６質量部程度用いられる。
【００２６】
このようなフルオロエラストマーの表面エネルギーを低下させる作用を有し、かつフルオロエラストマーとの化学的親和性に優れることから、トナーリリース性向上効果の持続性にも優れる本発明の非イオン型でかつ親水基がポリエチレングリコール型のフッ素系界面活性剤の配合量は、フルオロポリマー１００質量部に対して、０．０１〜１０質量部であることが望ましい。配合量をこの範囲にすることにより、フルオロエラストマーの他の特性、例えば強度、耐キズ性・耐摩耗性などを大きく損なうことなく、フッ素系界面活性剤の添加効果、すなわちトナーリリース性の向上効果を発揮させることができるので、望ましい。
【００２７】
本発明において、フッ素系界面活性剤の他に、フルオロエラストマーに補強性充填剤を含有させてもよい。補強性充填剤としては、カーボンブラックが、比較的容易に入手でき、良好な補強効果も得られるため好ましい。カーボンブラックとしては、一般的にフルオロポリマーの架橋反応に影響の少ないＭＴカーボン（商品名）が好んで用いられ、フルオロポリマー１００質量部に対して通常は２０質量部程度が配合されるが、本発明において用いるフルオロエラストマーは表面エネルギーの観点から補強性充填剤を全く含まないか、あるいはフルオロポリマー１００質量部に対して５質量部以下含有することが望ましい。表層があまりに多く補強性充填剤を含有しすぎると、トナーリリース性が低下してくることがあり、好ましくない。
【００２８】
本発明の定着用部材は、例えば次のようにして製造することができる。
【００２９】
即ち、フッ化ビニリデン−テトラフルオロエチレン−パーフルオロメチルビニルエーテルの三元共重合体などからなるフルオロポリマー１００質量部に、非イオン型でかつ親水基がポリエチレングリコール型のフッ素系界面活性剤１質量部と、架橋剤である２，５-ジメチル−２，５-ジ（t−ブチルパーオキシ）ヘキサン１．５質量部と架橋助剤であるトリアリルイソシアヌレート４質量部をオープンロール、ニーダー等を用いて配合したサンプルを、予めプライマーを均一に塗布し、乾燥させた円筒軸体（芯金）の外周に形成されている弾性体層の少なくとも表層となるように、金型を用いたトランスファーによるプレス成形を行い、型架橋−脱型−二次架橋−研磨の工程を経ることにより製造することができる。なお、プライマー層は公知のものを使用すればよく、その厚みは特に限定されないが、通常１〜１０μm程度である。
【００３０】
このようにして得られる定着用部材単層構造の断面図を図１に示す。
【００３１】
図１において、１は基材であり、２はフッ化ビニリデン−テトラフルオロエチレン−パーフルオロメチルビニルエーテルの三元共重合体などからなるフルオロエラストマー表層である。
【００３２】
表層の厚さは必要に応じて適宜決めればよいが、通常、十分な耐キズ・耐摩耗性を確保するために１０μm以上であることが好ましい。また、熱伝導性等の点から５００μm以下であることが望ましい。
【００３３】
次に図２に２層構造とした別の定着用部材の例の断面図を示す。
【００３４】
２層構造の定着用部材は、基材１の外周に、まず、従来のシリコーンゴム等からなる耐熱性弾性体層３を形成し、この弾性体層３の外周に、本発明の非イオン型でかつ親水基がポリエチレングリコール型のフッ素系界面活性剤を含有するフルオロエラストマー表層２が形成されている。
【００３５】
耐熱性弾性体層３に用いるシリコーンゴムのポリマー種としては、ポリジメチルシロキサン、ポリメチルフェニルシロキサンなどをあげることができる。このような弾性体層は公知の方法、例えば液状のシリコーンゴム材料を成形型に注入し、加熱硬化する方法、あるいはコーティングによりシリコーンポリマー層を形成し、加熱オーブンなどで硬化させる方法等で作製すればよい。
【００３６】
耐熱性弾性体層３の厚さは、紙などの記録材に対する追従性を確保するため等の理由から５０μm以上が好ましく、熱伝導性等の点から５mm以下であることが好ましい。この場合も、単層構造の定着用部材の場合と同様、表層２の厚さも適宜決めればよく、好ましい範囲も同様である。
【００３７】
なお、本発明の定着用部材は上記の単層あるいは２層構造の定着用部材に限定されるものではなく、３層以上の多層構造であってもよく、また定着ベルト、定着ローラ、加圧ベルト、加圧ローラなどいずれの形態のものでもよい。
【００３８】
次に、本発明の定着装置について説明する。
【００３９】
本発明の定着装置は、電子写真画像形成装置に用いる定着装置であって、前述のような本発明の定着用部材が定着ベルトあるいは定着ローラ及び／又は加圧ベルトあるいは加圧ローラとして配置されているものである。
【００４０】
電子写真画像形成装置としては、感光体、潜像形成手段、形成した潜像をトナーで現像する手段、現像したトナー像を転写材に転写する手段、および、転写材上のトナー像を定着する手段等を有する電子写真画像形成装置が挙げられる。
【００４１】
本発明の定着装置の一例について図３に構成図を示す。
【００４２】
定着装置には、上ローラである定着ローラ１１および下ローラである加圧ローラ１２が配置されている。この定着ローラ１１と加圧ローラ１２に本発明の定着用部材が用いられる。そして、定着ローラ１１の中心にはハロゲンランプからなるヒータ１３が二本組込まれている。
【００４３】
定着ローラ１１は矢印方向に所定の周速度で回転駆動し、加圧ローラ１２もそれに合わせて矢印方向に回転駆動する。そして、紙などの記録材上に形成されたトナー画像は、ヒータ１３からの熱と、定着ローラ１１と加圧ローラ１２との圧力により定着される。
【００４４】
定着温度は、定着ローラ１１の表面温度をサーミスタ１４により測定された温度をもとに、ヒータ１３の出力が制御され、設定温度に保たれている。定着ローラ１１の表面温度（定着温度）は特に限定されないが、通常、１３０〜２２０℃である。
【００４５】
定着ローラ１１には、トナーのオフセットをある程度防止し、オフセットしたトナーをクリーニングするために、ジメチルシリコンオイルを含浸させたウェブを二点接触させ、巻き取り機構によってウェブ１５の接触面を徐々に移動させながら定着ローラ１１へのシリコンオイル塗布とオフセットトナーのクリーニングを行っている。
【００４６】
なお、ここでは、上下ローラの定着装置を例としてあげたが、本発明の定着装置は本発明の定着用部材を定着ベルトあるいは定着ローラ及び／又は加圧ベルトあるいは加圧ローラとして有していればよく、図３に示したものに限られない。
【実施例】
【００４７】
以下に、実施例により本発明の詳細を説明するが、本発明がこれらによってなんら限定されるものではない。
【００４８】
実施例１
分子内にヨウ素を含有するフッ化ビニリデン−テトラフルオロエチレン−パーフルオロメチルビニルエーテルの三元共重合体“ダイエル  ＬＴ３０２”（商品名、ダイキン工業（株）製）２００ｇに、非イオン性で親水基がポリエチレングリコール型のフッ素系界面活性剤であるハイドロカーボンアクリレート−パーフルオロカーボンアクリレートコポリマー“エフトップ  ＥＦ−３５２”（商品名、ジェムコ（株）製）２ｇと、加硫助剤であるトリアリルイソシアヌレート（商品名“ＴＡＩＣ”、日本化成（株）製）８ｇ及び加硫剤である２，５−ジメチル−２，５−ジ（ｔ−ブチルパーオキシ）ヘキサン（商品名“パーヘキサ２５Ｂ”、日本油脂（株）製）３ｇをオープンロール（関西ロール（株）製）を用いて配合した。
【００４９】
この配合剤を練りこんだサンプルと、予めプライマー（商品名“モニカス  Ｖ−１６Ａ／Ｂ”、横浜高分子研究所製）を塗布し、乾燥させたローラ芯金（外径５８．９ｍｍ、内径３４ｍｍ）を用いて、金型を用いたトランスファーによるプレス成形を行い（１７５℃・３０分）、脱型し、加熱オーブンで二次架橋（２００℃・２４時間）した後、研磨することにより定着用ローラ部材（外径５９．４ｍｍ、ゴム層厚み２５０μｍ）を仕上げた。
【００５０】
ここで作製した定着用ローラ部材を定着ローラ１１として組み込んだ図３に示す定着装置をモノクロ電子写真複写機（キヤノン（株）製  ＮＰ６０８５）に用い、コピー耐久試験を行った。
【００５１】
実施例２
非イオン型で親水基がポリエチレングリコール型のフッ素系界面活性剤として、Ｎ−ポリオキシエチレン−Ｎ−プロピルペルフルオロオクタンスルホンアミド“エフトップＥＦ−１２２Ｂ”（商品名、ジェムコ（株）製）を用いること以外は、実施例１と同様にして定着用ローラ部材を作製し、以下実施例１と同様にコピー耐久試験を行った。
【００５２】
実施例３
フルオロポリマーとして、分子内にヨウ素を有するフッ化ビニリデン−ヘキサフルオロプロピレン−テトラフルオロエチレンの三元共重合体“ダイエル  Ｇ９０２”（商品名、ダイキン工業（株）製）を用いること以外は実施例１と同様にして定着用ローラ部材を作製し、以下実施例１と同様にコピー耐久試験を行った。
【００５３】
実施例４
“エフトップ  ＥＦ−３５２”（商品名）の配合量を２４ｇにすること以外は、実施例１と同様にして定着用ローラ部材を作製し、以下実施例１と同様にしてコピー耐久試験を行った。
【００５４】
実施例５
分子内にヨウ素を含有するフッ化ビニリデン−テトラフルオロエチレン−パーフルオロメチルビニルエーテルの三元共重合体“ダイエル  ＬＴ３０２”（商品名）２００ｇに、非イオン性フッ素系界面活性剤 “エフトップ  ＥＦ−３５２”（商品名）２ｇと、加硫助剤であるトリアリルイソシアヌレート８ｇ及び加硫剤である２，５−ジメチル−２，５−ジ（ｔ−ブチルパーオキシ）ヘキサン３ｇにさらに補強性充填剤であるＭＴカーボンブラック６ｇを加え、オープンロールを用いて配合した。この配合したサンプルを用い、実施例１と同様に定着用ローラ部材を作製し、以下実施例１と同様にしてコピー耐久試験を行った。
【００５５】
比較例１
フッ素系界面活性剤として、非イオン性ではあるが、親油基としてベンジル基あるいはアルキル基を有する“サーフロン”（商品名、旭硝子（株）製）を用いること以外は実施例１と同様にして定着用ローラ部材を作製し、以下実施例１と同様にしてコピー耐久試験を行った。
【００５６】
比較例２
フッ素系界面活性剤として、“サーフロン”（商品名）を用いること以外は実施例３と同様にして定着用ローラ部材を作製し、以下実施例３と同様にしてコピー耐久試験を行った。
【００５７】
コピー耐久試験について以下に記す。
【００５８】
（１）トナーリリース耐久性
上記実施例、比較例で作成した定着用ローラ部材を定着ローラ１１として組み込んだ図３に示す定着装置をモノクロ電子写真複写機（キヤノン（株）製  ＮＰ６０８５）に用い、黒白の標準パターンを連続コピーし、１０万枚目、１５万枚目及び２０万枚目のコピー画像にトナーのオフセットによる画像抜けの有無を目視により下記基準で判定する。
◎：２０万枚クリア
○：１５万枚クリア
×：１０万枚クリアせず（８万枚でトナーのオフセット発生)
【００５９】
（２）耐キズ性・耐摩耗性
上記トナーリリース耐久性の試験後に定着ローラ表面のキズ、磨耗痕の有無を目視により下記基準で判定する。
◎：キズ及び摩耗痕なし
○：微小キズあるいは微小摩耗痕が認められるが画像に影響なし
×：キズ及び／又は摩耗痕が認められ、画像に影響あり
【００６０】
（３）総合耐久性
上記（１）、（２）の結果より、総合的に判断する。
【００６１】
実施例１〜５及び比較例1、２の結果を表１に示す。
【００６２】
【表１】
2005215153.tif 000004
【００６３】
実施例１、２及び５はトナーリリース耐久性が良好であり、２０万枚通紙した時点ではコピー画像にトナーのオフセットによる画像抜けは見られなかった。また、耐キズ性・耐摩耗性については、耐久後のローラ表層表面にはキズスジおよび摩耗痕は認められず、２０万枚通紙した時点でも高画質なコピー画像が得られた。総合耐久性としては、コピー機の定着性能を十分満足するものであった。
【００６４】
実施例３は、トナーリリース耐久性が比較的良好であり、１５万枚通紙した時点でコピー画像にトナーのオフセットによる画像抜けは見られなかった。また、耐キズ性・耐摩耗性については、耐久後のローラ表層表面にはキズスジおよび摩耗は認められず、１５万枚通紙した時点で高画質なコピー画像が得られた。総合耐久性としては、コピー機の定着性能を十分満足するものであった。
【００６５】
また、実施例４は、トナーリリース耐久性が良好であり、２０万枚通紙した時点でコピー画像にトナーはオフセットによる画像抜けは見られなかった。また、耐キズ性・耐摩耗性については、耐久後のローラ表層表面に微小キズあるいは微小摩耗痕認められたが、画像に悪影響を及ぼすほどではなく、２０万枚通紙した時点で比較的高画質なコピー画像が得られた。総合耐久性としては、コピー機の定着性能を十分満足するものであった。
【００６６】
一方、比較例１及び２では、耐キズ性・耐摩耗性について、トナーオフセットが発生した８万枚の時点で、ローラ表層表面にはキズスジおよび摩耗は認めらなかったものの、トナーリリース性が不十分であり、８万枚通紙した時点でいずれもコピー画像にトナーのオフセットによる画像抜けが発生した。総合耐久性としては、いずれもトナーリリース耐久性が不十分であることから、コピー機の定着性能を満足するものではなかった。
【図面の簡単な説明】
【００６７】
【図１】単層構造の定着用部材の断面図である。
【図２】２層構造の定着用部材の断面図である。
【図３】定着装置の一例の概略構成図である。
【符号の説明】
【００６８】
１    基材
２    フルオロエラストマー表層
３    耐熱性弾性体層
１１  定着ローラ
１２  加圧ローラ
１３  ハロゲンヒータ
１４  サーミスタ
１５  ウェブ
【図１】
2005215153.tif 000005
【図２】
2005215153.tif 000006
【図３】
2005215153.tif 000007